(57)【要約】【課題】検体の変質や褪色を防止するプレパラート部材を提供する。【解決手段】紫外線遮断処理を施したスライドグラス及び／又は紫外線遮断処理を施したカバーグラスからなることを特徴とするプレパラート部材。【選択図】        なし【特許請求の範囲】
【請求項１】
紫外線遮断処理を施したスライドグラス及び／又は紫外線遮断処理を施したカバーグラスからなることを特徴とするプレパラート部材。
【請求項２】
スライドグラスが樹脂からなる請求項１記載のプレパラート部材。
【請求項３】
カバーグラスが樹脂からなる請求項１又は２記載のプレパラート部材。
【請求項４】
紫外線吸収剤をスライドグラス及び／又はカバーグラスに被覆することにより紫外線遮断処理がなされている請求項１〜３のいずれか１項に記載のプレパラート部材。
【請求項５】
紫外線吸収剤をスライドグラス及び／又はカバーグラスを構成する樹脂中に練り込むことにより紫外線遮断処理がなされている請求項１〜３のいずれか１項に記載のプレパラート部材。
【請求項６】
紫外線吸収剤が樹脂１００重量部に対して０．１〜１０重量部である請求項５記載のプレパラート部材。
【請求項７】
紫外線吸収剤が樹脂１００重量部に対して０．５〜５重量部である請求項５記載のプレパラート部材。
【請求項８】
固定液に紫外線吸収剤を含有させてなる請求項１〜７のいずれか１項に記載のプレパラート部材。
【発明の詳細な説明】
【０００１】
【発明の属する技術分野】
本発明は検体を顕微鏡で観察検査するためのプレパラート部材に関し、更に詳しくは、検体の変質や褪色により検査精度に悪影響を与えることを防止したプレパラート部材に関する。
【０００２】
【従来の技術】
従来、この種のプレパラートは、通常、検体をスライドグラス上に載置し、固定液で固定した後、その上にカバーグラスを載置した構成からなる。
このようなプレパラートは文字通りガラス製であるため、割れ易く、使用後に焼却処分ができない等の欠点を有するため、これを解決せんとして、樹脂製のカバーグラスが提案されている（例えば特許文献１参照）。
【０００３】
【特許文献１】
特公昭６１−３４６４５号公報
【０００４】
【発明が解決しようとする課題】
しかしながら、ガラス製のプレパラートも樹脂製のカバーグラスを用いたプレパラートも透明で紫外線を透過させるため、検体を変質させたり褪色させ、その結果、検査精度を低下させたり、最悪の場合には、誤判断等の深刻な事態を招くことになる。また、樹脂製のプレパラートの場合は、樹脂が紫外線により光化学反応を起こし、プレパラート自体も劣化するという問題をはらんでいる。
【０００５】
本発明は、かかる実情に鑑み、検体にとって有害な紫外線を遮断して、検体の変質や褪色を防ぎ、また樹脂製の場合には、検体の変質や褪色の防止のみならず、樹脂に対して有害な紫外線を遮断して、プレパラート部材自体の光化学反応による劣化をも防止したプレパラート部材を提供するものである。
【０００６】
【課題を解決するための手段】
本発明者らは、上記課題を解決するべく鋭意研究の結果、スライドグラス及び／又はカバーグラスからなるプレパラート部材に紫外線遮断処理を施すことにより、所期の目的が達成されることを見い出し、本発明に到達した。
【０００７】
即ち、本発明の請求項１に係る発明は、紫外線遮断処理を施したスライドグラス及び／又は紫外線遮断処理を施したカバーグラスからなることを特徴とするプレパラート部材を内容とする。
【０００８】
本発明の請求項２に係る発明は、スライドグラスが樹脂からなる請求項１記載のプレパラート部材を内容とする。
【０００９】
本発明の請求項３に係る発明は、カバーグラスが樹脂からなる請求項１又は２記載のプレパラート部材を内容とする。
【００１０】
本発明の請求項４に係る発明は、紫外線吸収剤をスライドグラス及び／又はカバーグラスに被覆することにより紫外線遮断処理がなされている請求項１〜３のいずれか１項に記載のプレパラート部材を内容とする。
【００１１】
本発明の請求項５に係る発明は、紫外線吸収剤をスライドグラス及び／又はカバーグラスを構成する樹脂中に練り込むことにより紫外線遮断処理がなされている請求項１〜３のいずれか１項に記載のプレパラート部材を内容とする。
【００１２】
本発明の請求項６に係る発明は、紫外線吸収剤が樹脂１００重量部に対して０．１〜１０重量部である請求項５記載のプレパラート部材を内容とする。
【００１３】
本発明の請求項７に係る発明は、紫外線吸収剤が樹脂１００重量部に対して０．５〜５重量部である請求項５記載のプレパラート部材を内容とする。
【００１４】
本発明の請求項８に係る発明は、固定液に紫外線吸収剤を含有させてなる請求項１〜７のいずれか１項に記載のプレパラート部材を内容とする。
【００１５】
【作用】
本発明のプレパラート部材は、該部材を構成するスライドグラス及び／又はカバーグラスに紫外線遮断処理を施したことにより、紫外線による検体の変質や褪色が防止され、これにより検査精度の低下や誤判断が防止される。
【００１６】
また、樹脂製のプレパラート部材の場合は、紫外線による検体の変質や褪色が防止されるのみならず、更に、紫外線による樹脂の光化学反応が阻止され、これにより樹脂の光劣化が防止され、プレパラート部材の耐久性が向上する。
【００１７】
【発明の実施の形態】
本発明のプレパラート部材は、ガラス製又は樹脂製である。樹脂製のプレパラート部材には、透明樹脂が用いられる。例えば、ポリエチレンテレフタレート（ＰＥＴ）、ポリブチレンテレフタレート（ＰＢＴ）等のポリエステル、ポリメチルペンテン（ＴＰＸ）、ポリメチルメタクリレート（ＰＭＭＡ）、ポリカーボネート（ＰＣ）、ポリスチレン、ポリエチレン、ポリプロピレン等のポリオレフィン系樹脂、ポリスルホン、アクリロニトリル−スチレン共重合体（ＡＳ）、ポリエーテルスルホン、ポリアリレート等が挙げられ、これらは単独で又は必要に応じ２種以上組み合わせて用いられる。
【００１８】
本発明における、紫外線遮断処理としては、紫外線吸収剤の被覆法と練り込み法とが好適に用いられる。
【００１９】
紫外線吸収剤としては、特に制限はないが、波長が３００〜４００ｎｍ程度の紫外線を吸収するものが好ましく、例えば、２−ヒドロキシ−４−メトキシベンゾフェノン、２−ヒドロキシ−４−ｎ−オクトキシベンゾフェノン等のベンゾフェノン系、２−（２′−ヒドロキシ−５′−メチルフェニル）ベンゾトリアゾール、２−（２′−ヒドロキシ−３′−ｔ−ブチル−５′−メチルフェニル）−５−クロロベンゾトリアゾール、２−〔２−ヒドロキシ−３，５−ビス（α，α−ジメチルベンジル）〕フェニル〕−２Ｈ−ベンゾトリアゾール、２，２′−メチレンビス〔４−（１，１，３，３−テトラブチル）−６−（２Ｈ−ベンゾトリアゾール等のベンゾトリアゾール等のベンゾトリアゾール系、フェニルサリチラート、ｐ−オクチルサリチラート、モノグリコールサリチラート、ｐ−ｔｅｒｔ−ブチルフェニルサリチラート等のサリチル酸系、その他として、２，４−ジ−ｔ−ブチルフェニル−３，５−ジ−ｔ−ブチル−４−ヒドロキシベンゾエート、エチル−２−シアノ−３，３−ジフェニルアクリレート等が挙げられ、これらは単独で又は必要に応じ２種以上組み合わせて用いられる。
【００２０】
上記紫外線吸収剤は、樹脂製プレパラートの場合、樹脂の種類により劣化する波長が異なるので、該波長を最も良く吸収する紫外線吸収剤が適宜選択して用いられるが、一般に、ベンゾフェノン系はポリオレフィン系樹脂に、ベンゾトリアゾール系はポリオレフィン系樹脂、ポリカーボネート、ポリエステル、ポリスチレン樹脂に好適である。
【００２１】
プレパラート部材に紫外線遮断処理を施すには、ガラス製プレパラート部材の場合は、プレパラート部材を構成するスライドグラス及び／又はカバーグラスの表面に紫外線吸収剤を被覆することによりなされる。被覆する方法としては、塗布法、グラビア等の印刷法等が好適である。例えば、紫外線吸収剤を溶剤に溶解し、又は紫外線吸収剤とバインダーとしての樹脂とを溶解して適当な濃度の溶液として、スライドグラス、カバーグラスの表面側、裏面側（検体側）、又はその両方に塗布される。
【００２２】
プレパラート部材が樹脂製の場合は、上記した被覆法、練り込み法のいずれでも良いが、練り込み法が成形と同時に処理できるとともに、処理効果が持続する点で好都合である。
【００２３】
練り込み法は、樹脂に紫外線吸収剤を配合して、射出成形、加圧成形、押出成形等によりなされ、適当なサイズに裁断され又は打ち抜かれ、カバーグラス、スライドグラスとされる。
【００２４】
紫外線吸収剤は有害な紫外線を吸収し無害な熱エネルギーに変える作用を有し、酸化防止剤や光安定剤とともに用いると更に優れた効果が得られる。
【００２５】
光安定剤としては、例えば、ビス（Ｎ−メチル−２，２，６，６−テトラメチル−４−ピペリジニル）セバケート、ビス−（１，２，２，６，６−ペンタメチル−４−ピペリジル）セバケート、〔コハク酸ジメチル−１−（２−ヒドロキシエチル）−４−ヒドロキシ−２，２，６，６−テトラメチルピペリジン〕縮合物、テトラキス（２，２，６，６−テトラメチル−４−ピペリジル）１，２，３，４−ブタンテトラカルボキシレート、１，２，２，６，６−ペンタメチル−４−ピペリジル−トリデシル−１，２，３，４−ブタンテトラカルボキシレート等が挙げられ、これらは単独で又は必要に応じ２種以上組み合わせて用いられる。
【００２６】
酸化防止剤としては、例えば、２，６−ジ−ｔｅｒｔ−ブチル−４−メチルフェノール、４，４′−メチレンビス（２，６−ジ−ｔｅｒｔ−ブチルフェノール、２，２′−チオビス（４−メチル−６−ｔｅｒｔ−ブチルフェノール等のアルキルフェノール、Ｎ−フェニル−１−ナフチルアミン、４，４′−ジオクチルジフェニルアミン、３，７−ジオクチルフェノチアジン等の芳香族アミン等が挙げられ、これらは単独で又は必要に応じ２種以上組み合わせて用いられる。
【００２７】
紫外線吸収剤は、通常、樹脂１００重量部に対して０．１〜１０重量部、好ましくは０．５〜５重量部用いられる。０．１重量部未満では添加効果が十分でなく、また１０重量部を越えても使用量に比較して効果が増大せず、かえって不経済である。
【００２８】
光安定剤は、通常、樹脂１００重量部に対して０．１〜３重量部用いられる。０．１重量部未満では添加効果が十分でなく、また３重量部を越えても使用量に比較して効果が増大せず、かえって不経済となる。
【００２９】
酸化防止剤は、通常、樹脂１００重量部に対して０．１〜３重量部用いられる。０．１重量部未満では添加効果が十分でなく、また３重量部を越えても使用量に比較して効果が増大せず、かえって不経済となる。
【００３０】
尚、検体をスライドグラス上に固定するための固定液に紫外線吸収剤を含有せしめることにより、更に効果的に紫外線による検体の変質や褪色を防止することができる。
【００３１】
【実施例】
以下、本発明を実施例を挙げて更に詳細に説明するが、本発明はこれら実施例のみに限定されないことは云うまでもない。
【００３２】
実施例１
ポリプロピレン樹脂１００重量部に対して、紫外線吸収剤として２−ヒドロキシ−４−メトキシベンゾフェノン３重量部、光安定剤としてビス−（２，２，６，６−テトラメチル−４−ピペリジン）セバケート１重量部を配合してなる樹脂組成物を射出成形によりシート化し、該シートを打ち抜いて、７６ｍｍ×２６ｍｍ×１ｍｍのスライドグラスと１８ｍｍ×１８ｍｍ×０．１ｍｍのカバーグラスとからなる紫外線遮断処理を施したプレパラート部材を得た。
【００３３】
実施例２
ポリエチレンテレフタレート（ＰＥＴ）樹脂１００重量部に対して、紫外線吸収剤として２−〔２−ヒドロキシ−３，５−ビス（α，α−ジメチルベンジル）〕フェニル−２Ｈ−ベンゾトリアゾール２重量部、光安定剤としてテトラキス（２，２，６，６−テトラメチル−４−ピペリジル）１，２，３，４−ブタンテトラカルボキシレート０．５重量部を配合してなる樹脂組成物を射出成形によりシート化し、該シートを打ち抜いて、７６ｍｍ×２６ｍｍ×１ｍｍのスライドグラスと１８ｍｍ×１８ｍｍ×０．１ｍｍのカバーグラスとからなる紫外線遮断処理を施したプレパラート部材を得た。
【００３４】
実施例３
紫外線吸収剤として２−ヒドロキシ−４−メチルベンゾフェノン１０ｇをエーテル１００ｍｌに溶解した溶液をガラス製のスライドグラス及びガラス製のカバーグラスの表裏両面に塗布して乾燥し、紫外線遮断処理を施したプレパラート部材を得た。
【００３５】
【発明の効果】
叙上のとおり、本発明のプレパラート部材は紫外線遮断処理を施してなるので、紫外線による検体の変質や褪色、及び樹脂製のプレパラート部材の場合は、検体の変質、褪色を防止するとともに、光化学反応による樹脂の劣化をも防ぐことができる。従って、検査精度の低下や誤判断が防止されるとともに、耐久性の良好なプレパラート部材が提供される。